(57)【要約】【課題】誘電安定性及び非ブリーディング特性を有する誘電性流体が含浸された電気絶縁層を有する電気ケーブルの提供。【解決手段】少なくとも１個のコンダクター（１０）と、オイル及び有機ゲル化剤を含む有機ゲルを有する誘電性流体が含浸された、該コンダクターを取り囲む電気絶縁層（１２）とを備える電気ケーブルであって、該オイルが２００℃以下の引火点を有する非極性オイルであることを特徴とする電気ケーブルを提供する。【選択図】図１
2010272524.tif 000002
【特許請求の範囲】
【請求項１】
少なくとも１個のコンダクター（１０）と、オイル及び有機ゲル化剤を含む有機ゲルを有する誘電性流体が含浸された、該コンダクター（１０）を取り囲む電気絶縁層（１２）と、を備える電気ケーブルであって、該オイルが２００℃以下の引火点を有する非極性オイルであることを特徴とする電気ケーブル。
【請求項２】
前記オイルの引火点が９５℃以上であることを特徴とする、請求項１に記載の電気ケーブル。
【請求項３】
前記オイルがＡＳＴＭ  Ｄ２１４０基準法に従い１２％未満の芳香族含有量（ＣＡ）を有することを特徴とする、請求項１又は２に記載の電気ケーブル。
【請求項４】
前記オイルがナフテンオイル、パラフィン系オイル及びイソパラフィン系オイル又はそれらの混合物から選択されることを特徴とする、請求項１〜３のいずれかに記載の電気ケーブル。
【請求項５】
前記有機ゲル化剤が少なくとも２種の有機ゲル化剤化合物の混合物、より好ましくは少なくとも２種の同様の有機ゲル化剤化合物の混合物を含むことを特徴とする、請求項１〜４のいずれかに記載の電気ケーブル。
【請求項６】
前記有機ゲル化剤が尿素系化合物、尿素系化合物の混合物、アミド系化合物及びアミド系化合物の混合物又はそれらの混合物から選択されることを特徴とする、請求項１〜５のいずれかに記載の電気ケーブル。
【請求項７】
前記尿素系化合物がモノ尿素又はモノ尿素の混合物、ビス尿素又はビス尿素の混合物及びトリス尿素又はトリス尿素の混合物から選択されることを特徴とする、請求項６に記載の電気ケーブル。
【請求項８】
前記尿素系化合物がビス尿素置換トルエンであることを特徴とする、請求項６に記載の電気ケーブル。
【請求項９】
前記アミド系化合物がジアミド又はジアミドの混合物、トリアミド又はトリアミドの混合物及びテトラアミド又はテトラアミドの混合物から選択されることを特徴とする、請求項６に記載の電気ケーブル。
【請求項１０】
前記アミド系化合物が芳香族トリカルボキシアミドであることを特徴とする、請求項６に記載の電気ケーブル。
【請求項１１】
前記芳香族トリカルボキシアミドがベンゼン−１，３，５−トリカルボキシアミドであることを特徴とする、請求項１０に記載の電気ケーブル。
【請求項１２】
前記尿素系化合物は、該化合物が少なくとも２個の異なるＲ基で置換されている場合には不斉尿素系化合物であることを特徴とする、請求項６〜１１のいずれかに記載の電気ケーブル。
【請求項１３】
前記アミド系化合物は、該化合物が少なくとも２個の異なるＲ基で置換されている場合には不斉アミド系化合物であることを特徴とする、請求項６〜１２のいずれかに記載の電気ケーブル。
【請求項１４】
前記有機ゲルが４５〜９０℃のゲル点を有することを特徴とする、請求項１〜１３のいずれかに記載の電気ケーブル。
【請求項１５】
前記有機ゲルが最大２０重量％の有機ゲル化剤を含むことを特徴とする、請求項１〜１４のいずれかに記載の電気ケーブル。
【請求項１６】
前記コンダクター（１０）を取り囲む第１半導電層（１１）と、前記第１半導電層（１１）を取り囲む絶縁層（１２）と、該絶縁層（１２）を取り囲む第２半導電層（１３）と、該第２半導電層（１３）を取り囲む保護鞘（１５）とを備える直流伝送電気ケーブルであることを特徴とする、請求項１〜１５のいずれかに記載の電気ケーブル。
【発明の詳細な説明】
【技術分野】
【０００１】
本発明は、有機ゲルを含む誘電性流体を含浸した電気絶縁層を有する電気ケーブルに関する。
【０００２】
特に、該電気ケーブルは、直流伝送ケーブル（ＤＣ伝送ケーブル）、より好ましくは特に１２００ＭＷを超える伝送容量を有する高電圧直流ケーブル（ＨＶＤＣ伝送ケーブル）である。
【背景技術】
【０００３】
典型的なＤＣ伝送ケーブルは、コンダクターと、内部半導体シールド、絶縁体本体及び外部半導体シールドなどの複数の層を有する絶縁システムとを備える。また、ケーブルは、製造、設置及び使用中に透水及びいかなる機械的摩耗や機械力にも耐えるように、ケーシング、補強剤などで仕上げられる。これまでのところ供給されているＤＣケーブル装置の殆ど全ては、海底ケーブルやそれと関連した陸上ケーブル用のものである。
【０００４】
絶縁体本体は、典型的には、本質的に全ての紙テープ、すなわち紙又はセルロース繊維を基材とするテープを有する巻線体であるが、積層テープ材、すなわち、少なくとも２つの層が互いに接着したものから作られたテープも同様に使用できる。この巻線体は、典型的には、電気絶縁油又はマスが含浸されている。
【０００５】
ＷＯ９９／３３０６８には、少なくとも１個のコンダクターと、誘電性流体を含浸した電気絶縁層とを有するＤＣケーブルが記載されている。該誘電性流体は、オイルとゲル化剤と含むが、ここで、このゲル化剤は、誘電性流体の粘度と弾性とを決める。
【０００６】
そのため、ケーブルは、その含浸絶縁層中に、誘電性流体（すなわちオイル＋ゲル化剤）の安定な流動性及び流動挙動を確保するために（高い）含浸温度で十分に低い粘度、絶縁層中におけるオイルの保持を確保するためにケーブルの（低い）操作温度で十分に高い粘度及び弾性、並びに高い操作温度の使用を可能にするために含浸から操作温度までについて十分にシャープな粘度増加を有する誘電性流体を含む。
【０００７】
ＷＯ９９／３３０６８によれば、ゲル化剤分子は、水素結合を形成することのできる極性部分によって特徴付けられる多数の化合物から選択でき、ここで、該ゲル化剤は、オイルと共に、該ゲル化剤が重合体の場合にはポリマーゲルを形成し、又は該ゲル化剤が重合体ではない化合物の場合には有機ゲルを形成する。該文献の３つの実施例では、３種のゲル化剤をそれぞれ特定のナフテン系鉱油と共に使用する。
【０００８】
しかしながら、ＷＯ９９／３３０６８に定義されるように任意のゲル化剤化合物と任意の不特定のナフテン系鉱油とを関連させても、電気絶縁層内で十分に安定な誘電特性を有する誘電性流体は得られない。典型的には、記載されたゲル化剤及びオイルは、相分離した混合物を形成するであろう。というのは、該ゲル化剤は該オイルには溶解できず該ゲル化剤の該オイルへの懸濁液となるから、又は該ゲル化剤及び該オイルは、ゲル相とオイル相との相分離混合物（これは「ブリーディング」とも呼ばれる）を形成するからである。
【先行技術文献】
【特許文献】
【０００９】
【特許文献１】国際公開第９９／３３０６８号パンフレット
【発明の概要】
【発明が解決しようとする課題】
【００１０】
本発明は、上記従来技術の問題を解決し、かつ、電気ケーブルの電気絶縁層を含浸するのに使用される誘電性流体の誘電安定性並びに非ブリーディング特性（すなわち安定性）を最適にすることを提案しようとするものである。
【課題を解決するための手段】
【００１１】
本発明の目的は、少なくとも１個のコンダクターと、オイルと有機ゲル化剤とを含む有機ゲルを有する誘電性流体が含浸された、該コンダクターを取り囲む電気絶縁層とを有する電気ケーブルであって、該オイルが２００℃以下の引火点を有する非極性オイルであることを特徴とする電気ケーブルを提供することである。
【００１２】
オイルの非極性は、申し分のない含浸電気絶縁層の誘電特性を得るために不可欠である。
【００１３】
オイルの非極性に従う第１の変形例では、非極性オイルは、ＡＳＴＭ  Ｄ２１４０基準法によれば芳香族（ＣA）が低濃度であり、しかして、ＣAの重量パーセントは、好ましくは１２％未満、より好ましくは１０％未満、さらに好ましくはＣAは６％未満である。
【００１４】
オイルの非極性及びＩＰ３４６試験に従う第２の変形例によれば、非極性オイルは、該オイルをシクロヘキサンで希釈した後に、ＤＭＳＯ（極性溶媒）で抽出され得る低重量パーセントを有する。好ましくは、ＤＭＳＯで抽出可能な重量パーセントは３％未満、好ましくは２％未満、より好ましくは１．５％以下である。
【００１５】
オイルの非極性に従う第３の変形例では、非極性オイルは、ＡＳＴＭ  Ｄ２１４０基準法に従う低含有量の芳香族（ＣA）（第１変形例）及びＩＰ３４６試験に従う低パーセンテージのＤＭＳＯ抽出物（第２変形例）を有する。
【００１６】
有利には、本発明の有機ゲル化剤と特定のオイルとの組合せは、安定な誘電特性が最適化した（例えば非常に高い絶縁破壊電圧）、ブリーディング現象を示さずいかなる沈殿物もない透明で均質な有機ゲルを与える。
【００１７】
本発明によれば、該オイルの引火点は、該オイルがどの程度揮発性かを示す。該引火点は、典型的にはペンスキー・マルテンス（ＰＭ）密閉式カップ法ＡＳＴＭ  Ｄ９３Ａ又はＡＳＴＭ  Ｄ９２若しくはＡＳＴＭ  Ｄ９３試験など同様の試験によって決定される。この引火点には、該オイルが、直火の存在下で引火しやすいオイルよりもむしろガス混合物を構成するのに十分なガスを放出するときに到達する。該オイルの引火点は、好ましくは１８０℃以下、さらに好ましくは１６０℃以下である。該オイルの引火点は、好ましくは９５℃以上、より好ましくは１１０℃以上、さらに好ましくは１２０℃以上である。
【００１８】
非極性オイルは、好ましくは炭化水素オイル、シリコンオイル、フルオロオイル及び天然オイル（例えば植物オイル、テルペン系オイル）又はそれらの混合物から選択でき、より好ましくは炭化水素オイルである。炭化水素オイルのなかでは、ナフテンオイル、パラフィン系オイル若しくはイソパラフィン系オイル又はそれらの混合物を選択することができ、ここで、これらは、鉱油、半合成鉱油（例えば水素化鉱油）又は合成オイル（例えば水素化ポリα−オレフィン）であることができる。さらに好ましいのは、半合成水素化鉱油（ナフテン系、パラフィン系又はイソパラフィン系のいずれか）である。
【００１９】
本発明の非極性オイルは、Ｎｙｎａｓ、Ｓｈｅｌｌ、Ｒｅｎｋｅｒｔ  Ｏｉｌ、Ｎｅｓｔｅ  Ｏｉｌなど任意の供給業者や卸業者などによって提供され得る。
【００２０】
特定の実施形態では、該オイルの粘度は、４０℃で４０ｃＳｔ（センチストークス）未満、好ましくは４０℃で２０ｃＳｔ未満、より好ましくは４０℃で１０ｃＳｔ未満である。該オイル粘度は、ＡＳＴＭ  Ｄ４４５基準法に従ってウッベローデ毛管により動粘性率（ｃＳｔで表す）を測定することで決定される。
【００２１】
本発明で使用する非極性オイルは、好ましくは、分岐状及び／又は環状の分子を含有する。例えば、ヘプタメチルノナンはｎ−ヘキサデカンよりも好ましく、デカリンはｎ−ドデカンよりも好ましい。他の例は、（分岐）アルキルシクロヘキサン又は（分岐）アルキルデカリン（すなわち、これらは、水素化アルキルベンゼン及び水素化アルキルナフタリン）である。分岐は、通常、該オイル中に様々な異性体が存在することを示唆するものであり、そして、オイルが好ましくは分子の混合物から構成される場合にはこれが好ましい。結果として、主として直鎖構造の混合物から構成されるオイルも可能である（すなわちパラフィン系オイル）。
【図面の簡単な説明】
【００２２】
【図１】図１は、送電用のケーブルとして使用するのに好都合な、本発明に従うＤＣケーブルの実施形態の概略図である。
【図２】貯蔵弾性率Ｇ’曲線及び損失弾性率Ｇ”曲線並びに複素粘度η*曲線を、それぞれ本発明に従う有機ゲルについての温度の関数として示す図である。
【発明を実施するための形態】
【００２３】
有機ゲル化剤
有機ゲル化剤とは、超分子相互作用、通常は水素結合相互作用及び／又はπ−π相互作用によって、溶液の状態で自己組織化する分子のことである。溶液の状態で、有機ゲル化剤分子の組織化は、主として一方向で起こるため、長い超分子構造が形成される。有機ゲル化剤が十分に高濃度である時点において重要になる、有機ゲル化剤分子のこれらの構造間の相互作用は、溶液のゲル化を生じさせる。しかしながら、超分子構造は重合体ではない。すなわち、言い換えれば、有機ゲル化剤は重合体ではなく、典型的には共有化学結合によって結合した反復構造単位（単量体）から構成される高分子である。事実、溶液を加熱することで、該超分子構造は可逆的に分解して個々の分子又は数分子の非常に小さな凝集体の溶液となり、シャープな粘度降下が生じるため高温では容易な処理加工が可能になる。
【００２４】
例えば、有機ゲル化剤の分子量は５０００ダルトン未満、より好ましくは２０００ダルトン未満、さらに好ましくは１０００ダルトン未満；特に、有機ゲル化剤の分子量は２００〜８００ダルトンである。
【００２５】
好ましい実施形態では、有機ゲル化剤は、有機ゲル化剤化合物の混合物、より好ましくは同様な有機ゲル化剤化合物の混合物を含む。つまり、この場合には、有機ゲル化剤は、単一の有機ゲル化剤化合物からは構成され得ない。
【００２６】
用語「混合物」とは、少なくとも２種の異なる分子、好ましくは２から１０００種までの異なる分子、好ましくは２から２５０まで、より好ましくは４から１００、最も好ましくは６から６０種までの分子を含む有機ゲル化剤組成物であると理解することができる。該組成物において、分子が存在する比率は、常に変化し得る。最も豊富な種は、好ましくは、１モル％〜９９モル％、より好ましくは３モル％〜６０モル％最も好ましくは５モル％〜４０モル％存在することができる。最も少ない種は、好ましくは０．０１モル％〜４９モル％、好ましくは０．０５モル％〜２５モル％、最も好ましくは０．１モル％〜１５モル％存在する。
【００２７】
有機ゲル化剤化合物の混合物の例は、鏡像異性体の混合物（すなわちラセミ化合物）、ステレオマーの混合物（例えば鏡像異性体とジアステレオマーとの混合物）、又は異性体の混合物であることができる。
【００２８】
用語「同様の化合物の混合物」とは、同一の化学分類又は化学型の化合物との混合物であると解すことができる。特に、該混合物の分子中における水素結合モチーフは同一であり、ここで、該水素結合モチーフとは、水素結合官能基（例えば尿素又はアミド）及びこれらの官能基間のスペーサーであると定義される。これについては以下でさらに強調、説明及び例示する。
【００２９】
本発明に従う特定の実施形態では、有機ゲル化剤は、尿素系化合物、尿素系化合物の混合物、アミド系化合物、及びアミド系化合物の混合物、又はそれらの混合物から選択される。
【００３０】
該有機ゲル化剤は、電気ケーブルの絶縁用途に関心を持たせる安定な有機ゲルを製造するのに特に適している。該有機ゲル化剤は、本発明に従うオイルと共に、透明で均質で安定な有機ゲルを製造することができる。
【００３１】
実際に、間違いなく多くの分子は有機ゲル化剤ではなく、また、非極性部分と、水素結合を形成することのできる極性部分とを有する分子でもない。さらに、分子構造がオイルをゲル化させることができるかどうかは予測するのが困難である。さらに、いくつかの有機ゲル化剤は有機ゲルを生成することができるかもしれないが、これらの有機ゲルは、やがては不安定になる可能性がある（沈殿やブリーディングが生じる可能性がある）。
【００３２】
好ましい実施形態では、有機ゲル化剤は、尿素系化合物又は尿素系化合物の混合物及びアミド系化合物又はアミド系化合物の混合物から選択される。
【００３３】
本発明に従う混合物は、好ましくは同様のタイプの有機ゲル化剤分子から構成されるが、これは混合物の全ての分子中の水素結合モチーフが同一であることを意味し、ここで、該水素結合モチーフは水素結合官能基（好ましくは尿素又はアミド）及びこれらの官能基間のスペーサーであると定義される。
【００３４】
特に、モノ尿素と他のモノ尿素とを混合させ、芳香族トリアミドと他の芳香族トリアミドとを混合させるなどすることができる。特に、多官能性アミド構造を含有する混合物について（又は多官能性尿素構造を含有する混合物について）、アミド又は尿素水素結合官能基間のスペーサーは、好ましくは混合有機ゲル化剤分子の全てについて同一である。
【００３５】
例えば：
・トリアルキルベンゼン−１，３，５−トリカルボキシアミドと他のトリアルキルベンゼン−１，３，５−トリカルボキシアミドとを混合し；又は
・２，４−ビス（尿素トルエン）と他の２，４−ビス（尿素トルエン）とを混合し；又は
・ｍ−ビス（尿素ベンゼン）と他のｍ−ビス（尿素ベンゼン）とを混合し；又は
・２個の−ＮＨＣＯＲアミド間のｎ炭素原子スペーサーを有するジアミドと他の２個の−ＮＨＣＯＲアミド間のｎ炭素原子スペーサーを有するジアミドとを混合し；又は
・１，２−ビス尿素（Ｓ，Ｓ）−シクロヘキサンと他の１，２−ビス尿素（Ｓ，Ｓ）−シクロヘキサンとを混合する。
【００３６】
さらに、アミドを考慮すると、アミド官能基のスペーサーへの配向は、好ましくは混合物中の分子（すなわち有機ゲル化剤分子）について同一である。例えば、混合物中の全てのジアミドは、Ｒ１−ＣＯＮＨ−（スペーサー）−ＮＨＣＯ−Ｒ２であり、又は混合物中の全てのジアミドはＲ１−ＮＨＣＯ−（スペーサー）−ＮＨＣＯ−Ｒ２であり、又は混合物中の全てのジアミドはＲ１−ＮＨＣＯ−（スペーサー）−ＣＯＮＨ−Ｒ２であり、ここで、Ｒ１及びＲ２は、アミド官能基の配向の解釈について先ほど言及しており、これは、アルキル基又は他の種類の基であることができる。
【００３７】
有機ゲル化剤の混合物は、個々に合成された一連の有機ゲル化剤を物理的に混合させることによって作ることができる。例えば、特定の又は数種の特定の２，４−ビス（ジアルキルウレイド）トルエンと別のもの又は数種の他の２，４−ビス（ジアルキルウレイド）トルエンとを選択された比率で物理的に混合させる。
【００３８】
或いは、該混合物は、１種の特定の多官能性反応体を取り入れ、この構成要素と一官能性反応体の混合物とを反応させることによっても合成できる。例えば、２，４−トルエンジイソシアネート（特定の多官能性反応体）と第一アミン反応体（一官能性反応体）の混合物とを反応させて２，４−ビス（ジアルキルウレイド）トルエンの混合物を生成させる；又は、別の例では、（Ｓ，Ｓ）−１，２−ジアミノシクロヘキサンとモノイソシアネートの混合物とを反応させて（Ｓ，Ｓ）−１，２−ビス尿素シクロヘキサンの混合物を生成させる。該一官能性反応体（例えば直鎖アルキル、分岐、環状、アルキルアリールなど）の性質と、これらの反応体が反応体混合物中に存在する比率とは自由に選択される。一官能性反応体の特定かつ適切な混合物は、例えば、第一アミンのラセミ化合物、カルボン酸若しくはその誘導体のラセミ化合物又はイソシアネートのラセミ化合物といったラセミ化合物である。
【００３９】
本発明に従う混合物により、驚くべきことにオイルを個々にはゲル化又は濃厚化することができない分子を混合させることによって有機ゲル化剤を製造することが可能である。さらに、該混合物は、該混合物の特定の組成を変更することによって有機ゲルの特性を最適化することができる（例えば粘度、ゲル点、安定性などに関して）。
【００４０】
尿素系化合物
尿素系化合物について言及するときに、これらの尿素官能基は、通常の尿素（−ＮＨ−ＣＯ−ＮＨ−）又はチオ尿素（−ＮＨ−ＣＳ−ＮＨ−）であることができる。通常の尿素が好ましい。
【００４１】
尿素系化合物について言及するときに、１個の尿素部分における両方の窒素原子は水素で置換されていてよく、又はこれらの窒素原子のうち１個はアルキル化又はアリール化されていてよい。好ましくは、該窒素部分における両方の窒素原子は水素で置換され、水素結合相互作用に関与することができる−ＮＨ−ＣＯ−ＮＨ−尿素部分（又は−ＮＨ−ＣＳ−ＮＨ−チオ尿素部分）となる。
【００４２】
尿素系化合物について、これらは、モノ尿素又はモノ尿素の混合物、ビス尿素又はビス尿素の混合物、及びトリス尿素又はトリス尿素の混合物から選択でき、より好ましくはモノ尿素又はモノ尿素の混合物、及びビス尿素又はビス尿素の混合物から選択できる。最も好ましいのは、ビス尿素又はビス尿素の混合物である。
【００４３】
尿素系化合物が少なくとも２個の異なるＲ基で置換されている場合には、該化合物は、「不斉」尿素系化合物と呼ばれる。尿素官能基の全てが同じＲ基で置換されている場合には、該化合物は「対称」尿素系化合物と呼ばれる。Ｒ基は、異なる尿素官能基を結合するスペーサー基ではない。
【００４４】
尿素系化合物の混合物を考慮する場合には、該混合物は、
（ｉ）異なる対称尿素系化合物、又は
（ii）異なる不斉尿素系化合物、又は
（iii）少なくとも１種の対称尿素系化合物及び少なくとも１種の不斉尿素系化合物
を含むことができる。
【００４５】
以下に記載する尿素の式は通常の尿素に関するものである。しかし、チオ尿素（示していない）も通常の尿素の代わりに考慮することができる。
【００４６】
モノ尿素（若しくはモノ尿素の混合物）又はビス尿素（若しくはビス尿素の混合物）は、それぞれ次式Ｉａ及びＩｂを満たすことができる：
【化１】
2010272524.tif 000003
式中、
・Ｒ１及びＲ２は同一でも異なっていてもよく、水素、直鎖、分岐又は環状の飽和又は不飽和Ｃ1〜Ｃ24アルキル、アルキルアリール又アリールアルキル炭素系基、特に飽和アルキル系基から独立に選択でき、ここで、これらの基は、Ｏ、Ｓ、Ｆ及びＮから選択される１〜３個のヘテロ原子を含有していてよく、そのため、例えばエーテル、チオエーテル、アルコール、アミド、カルボン酸、エステル、ウレタン、第三アミン及びＣＦx（ｘ＝１、２又は３）基を有していてよく、
・Ａは非芳香族又は芳香族スペーサーであり、好ましくは直鎖アルキレン、分岐アルキレン、シクロへキシレン（好ましくはＲ，Ｒ−又はＳ，Ｓ−１，２−シクロへキシレン）、４，４’−メチレンビスシクロへキシレン、４，４’−メチレンビスフェニレン、４，４’−オキシビスフェニレン、ベンジレン、ナフタリン、フェニレン、トリス（２−エチレン）アミン、イソホロニレン、ｐ−メンチレン及びリシン誘導スペーサーから選択される。また、スペーサーＡは、２個の窒素原子間の直接共有結合を表すこともできる。
【００４７】
より好ましくは、Ｒ１及び／又はＲ２は、２−エチルヘキシル；１，５−ジメチルヘキシル；３，７−ジメチルオクチル；１−メチルヘキシル；他の分岐Ｃ3〜Ｃ8アルキル、直鎖Ｃ4〜Ｃ18アルキル、ベンジル、シクロヘキシル、アルコキシアルキル及びヒドロキシアルキルから独立に選択される。より好ましい方法では、Ｒ１及び／又はＲ２は、２−エチルヘキシル；１，５−ジメチルヘキシル；１−メチルヘキシル；分岐Ｃ3〜Ｃ6アルキル；及び直鎖Ｃ4〜Ｃ10、Ｃ16及びＣ18アルキルから独立に選択できる。最も好ましいのは２−エチルヘキシル基である。
【００４８】
特定の実施形態では、Ｒ１及び／又はＲ２が立体中心を含む場合には、これらの基は、好ましくはラセミ基である（すなわち、より正確に言えば、この場合、これらのＲ１及び／又はＲ２基はラセミ第一アミン、又はラセミイソシアネートなどのラセミ反応体に由来する）。
【００４９】
Ｒ１がＲ２とは異なる場合には、不斉尿素化合物が得られる。
【００５０】
構造Ｉａについて、不斉モノ尿素化合物を得るためにＲ１がＲ２とは異なる場合には、Ｒ１（又はＲ２）は、好ましくはＯ、Ｓ、Ｆ及びＮから選択される１〜３個のヘテロ原子を含有していてよいアリール又はベンジル誘導Ｃ6〜Ｃ15炭素系基並びにそれらの組合せから選択でき、Ｒ２（又はＲ１）は、水素、Ｏ、Ｓ、Ｆ及びＮから選択される１〜３個のヘテロ原子を含有していてよい直鎖、分岐又は環状の飽和又は不飽和Ｃ1〜Ｃ24アルキル基から選択できる。
【００５１】
構造Ｉｂについて、不斉ビス尿素系化合物を得るためにＲ１がＲ２とは異なる場合には、Ｒ１（又はＲ２）は、好ましくはＯ、Ｓ、Ｆ及びＮから選択される１〜３個のヘテロ原子を含有していてよい飽和又は不飽和の非環状分岐Ｃ3〜Ｃ15炭素系基及びそれらの組合せから選択でき、Ｒ２（又はＲ１）は、水素、Ｏ、Ｓ、Ｆ及びＮから選択される１〜３個のヘテロ原子を含有していてよい直鎖、分岐又は環状の飽和又は不飽和Ｃ1〜Ｃ24アルキル基から選択できる。
【００５２】
式Ｉａに従うモノ尿素の混合物を考慮する場合には、該混合物中における分子の全ては、好ましくは特定の１個の同じＲ１基、好ましくは特定のアリール誘導基、又は特定のベンジル誘導基を有する。例えば、１−ベンジルモノ尿素のみからなる混合物を考慮することができる。
【００５３】
式Ｉｂに従うビス尿素の混合物を考慮する場合には、該混合物中における分子の全ては、好ましくは同様のものであり、同じスペーサーＡを有する。例えば、構造Ｉｂの混合物の全ての分子中におけるスペーサーＡは、Ｒ，Ｒ−１，２−シクロへキシレン スペーサーであることができ、又はヘキシレンスペーサーであることができる。
【００５４】
式ＩｂのスペーサーＡが芳香族スペーサーである好ましい実施形態では、尿素系化合物は、次式ＩＩを満たす芳香族ビス尿素（又は芳香族ビス尿素の混合物）であることができる：
【化２】
2010272524.tif 000004
式中、Ｒ１及びＲ２は上記とおりに定義され、Ｒ３は水素原子又は直鎖若しくは分岐Ｃ1〜Ｃ4アルキル基である。
【００５５】
式IIに従うビス尿素の混合物を考慮する場合、該混合物において、全ての分子中における尿素基は、好ましくは同一の芳香族スペーサーと結合する。例えば、ｍ−ビス尿素と他のｍ−ビス尿素とを混合させ、ｐ−ビス尿素を他のｐ−ビス尿素と混合させ、ｏ−ビス尿素と他のｏ−ビス尿素とを混合させる。
【００５６】
好ましくは、芳香族ビス尿素は、次式IIIを満たすビス尿素置換トルエン（又はビス尿素置換トルエンの混合物）であることができる： 
【化３】
2010272524.tif 000005
式中、Ｒ１及びＲ２は上記とおりに定義される。
【００５７】
構造IIとIIIとの混合物を考慮する場合には、構造II中の尿素基は、環上のメタ置換でもあることが好ましい。
【００５８】
アミド系化合物
アミド系化合物について言及すると、これらのアミド官能基は、通常のアミド（−ＮＨ−ＣＯ−）、又はチオアミド（−ＮＨ−ＣＳ−）であることができる。通常アミドが好ましい。
【００５９】
アミド系化合物について言及すると、アミド部分における窒素原子は水素で置換されていてよく、水素結合相互作用に関与することができる−ＮＨ−ＣＯ−アミド部分（又は−ＮＨ−ＣＳ−チオアミド部分）となることができる。
【００６０】
アミド系化合物によると、これらは、ジアミド又はジアミドの混合物、トリアミド又はトリアミドの混合物、及びテトラアミド又はテトラアミドの混合物から選択できる。
【００６１】
アミド系化合物が少なくとも２個の異なるＲ基で置換されているときに、該化合物は、「不斉」アミド系化合物と呼ばれる。アミド官能基の全てが同じＲ基によって置換されているときに、該化合物は、「対称」アミド系化合物と呼ばれる。Ｒ基は、異なるアミド官能基を結合するスペーサー基ではない。
【００６２】
アミド系化合物の混合物を考慮する場合には、該混合物は、
（ｉ）異なる対称アミド系化合物、又は
（ii）異なる不斉アミド系化合物、又は
（iii）少なくとも１種の対称アミド系化合物及び少なくとも１種の不斉アミド系化合物
を含むことができる。
【００６３】
以下で説明するアミドの式は、通常のアミドに関連する。しかし、通常のアミドの代わりにチオアミド（示していない）を考慮することもできる。
【００６４】
ジアミド
第１の例では、ジアミド（又はジアミドの混合物）は、次式IV又はＶを満たすことができる：
【化４】
2010272524.tif 000006
式中、Ｒ４及び／又はＲ５、並びにＲ７及び／又はＲ８は同一でも異なっていてもよく、水素、直鎖、分岐又は環状の飽和又は不飽和Ｃ1〜Ｃ36アルキル、アルキルアリール又はアリールアルキル炭素系基、特にＯ、Ｓ、Ｆ及びＮから選択される１〜３個のヘテロ原子を含有していてよい飽和アルキル系基（つまり、例えばエーテル、チオエーテル、アルコール、カルボン酸、エステル、ウレタン、第三アミン及びＣＦx（ｘ＝１、２又は３）基を有していてよい）から独立に選択できる。
【００６５】
基Ｒ４及び／又はＲ５について、これらは、好ましくは、水素、２−エチルヘキシル；１，５−ジメチルヘキシル；３，７−ジメチルオクチル；１−メチルヘキシル；他の分岐Ｃ3〜Ｃ8アルキル、直鎖Ｃ4〜Ｃ18アルキル、ベンジル、シクロヘキシル、アルコキシアルキル（例えば３−メトキシプロピル）及びヒドロキシアルキルから独立に選択される。
【００６６】
基Ｒ７及び／又はＲ８について、これらは、好ましくは、１−エチルペンチル；１−メチルエチル；１−メチルプロピル；ｔ−ブチル；１−エチルプロピル；２，６−ジメチルヘプチル；他の分岐Ｃ3〜Ｃ8アルキル；Ｃ9〜Ｃ36の１−アルキルアルキル、直鎖Ｃ4〜Ｃ18アルキル、ベンジル、シクロヘキシル、及びアルコキシアルキルから独立に選択される。
【００６７】
特定の実施形態では、Ｒ４及び／又はＲ５基或いはＲ７及び／又はＲ８基が立体中心を含む場合には、これらの基は、好ましくはラセミ基である。つまり、より正確に言えば、これらは、例えばラセミ第一アミン反応体（IVについて）又はラセミカルボン酸誘導反応体（Ｖについて）などのラセミ反応体に由来する。
【００６８】
Ｒ４がＲ５とは異なり又はＲ７がＲ８とは異なる場合には、不斉ジアミド化合物が得られる。
【００６９】
部分Ｂは非芳香族又は芳香族スペーサーであり、好ましくは直鎖アルキレン、分岐アルキレン、シクロへキシレン、カンホリレン（camphorylene）、フェニレン、ビスフェニレン、ナフタリン及びグルタミン酸又はアスパラギン酸誘導スペーサーから選択される。スペーサーＢは、２個の炭素間の直接共有結合を表すこともできる。
【００７０】
部分Ｃは非芳香族又は芳香族スペーサーであり、好ましくは直鎖アルキレン、分岐アルキレン、シクロへキシレン（好ましくはＲ，Ｒ−又はＳ，Ｓ−１，２−シクロへキシレン）、４，４’−メチレンビスシクロへキシレン、４，４’−メチレンビスフェニレン、４，４’−オキシビスフェニレン、ベンジレン、ナフタリン、トリス（２−エチレン）アミン、イソホロニレン、ｐ−メンチレン及びリシン誘導スペーサーから選択される。また、スペーサーＣは、２個の窒素原子間の直接共有結合を表すこともできる。
【００７１】
構造IVのジアミドの混合物又は構造Ｖのジアミドの混合物を考慮する場合には、該混合物中における全ての分子は、好ましくは同様のものであり、かつ、同じスペーサーＢ（構造IVの混合物について）又は同じスペーサーＣ（構造Ｖの混合物について）を有する。例えば、構造Ｖの混合物の全ての分子中におけるスペーサーＣは（Ｒ，Ｒ）−１，２−シクロヘキシレンスペーサーであることができ、又はヘキシレンスペーサーであることができる。
【００７２】
第２の例では、ジアミド（又はジアミドの混合物）は環状ジアミドであり、しかも次式VIを満たすことができる：
【化５】
2010272524.tif 000007
式中、Ｒ１０及びＲ１１は同一でも異なっていてもよく、水素、直鎖、分岐又は環状の飽和又は不飽和Ｃ1〜Ｃ24アルキル、アルキルアリール又はアリールアルキル炭素系基、特にＯ、Ｓ、Ｆ及びＮから選択される１〜３個のヘテロ原子を含有していてよい（そのため、例えばエーテル、チオエーテル、アルコール、アミド、カルボン酸、エステル、ウレタン、第三アミン及びＣＦｘ（ｘ＝１、２又は３）基を有していてよい）飽和アルキル系基から独立に選択できる。
【００７３】
より好ましくは、Ｒ１０及びＲ１１は、アミノ酸残基、例えば、水素、ベンジル、アルキル、分岐アルキル又はアルキル残基であってアルキルエステル又はアルコール基を含有するものから誘導される。
【００７４】
特定の実施形態では、Ｒ１０及び／又はＲ１１基が立体中心を含む場合には、これらの基は、好ましくはラセミ基である。
【００７５】
Ｒ１０がＲ１１とは異なる場合には、不斉ジアミド化合物が得られる。
【００７６】
式VIの分子の混合物を考慮するときに、この混合物中における全ての分子は、好ましくは６員環について同じ立体配置を有する。すなわち全ての分子は、同じＲ，Ｒ−若しくは同じＳ，Ｓ−配置、又は同じＲ，Ｓ配置を有する。
【００７７】
トリアミド
トリアミドによっては、アミド系化合物は芳香族トリアミドであることができる。
【００７８】
第１の例では、芳香族トリアミド（又は芳香族トリアミドの混合物）は、次式VIIを満たすベンゼン−１，３，５−トリカルボキシアミド（ＢＴＡ）（又はＢＴＡの混合物）である：
【化６】
2010272524.tif 000008
第２の例では、芳香族トリアミド（又は芳香族トリアミドの混合物）は、次式VIIIを満たすことができる：
【化７】
2010272524.tif 000009
式VII又はVIIIにおいて、Ｒ４、Ｒ５及び／又はＲ６、並びにＲ７、Ｒ８及び／又はＲ９は同一でも異なっていてもよく、水素、直鎖、分岐又は環状の飽和又は不飽和Ｃ1〜Ｃ36アルキル、アルキルアリール又はアリールアルキル炭素系基、特にＯ、Ｓ、Ｆ及びＮから選択される１〜３個のヘテロ原子を含有していてよく、そのため例えばエーテル、チオエーテル、アルコール、カルボン酸、エステル、ウレタン、第三アミン及びＣＦｘ（ｘ＝１、２又は３）基を有していてよい飽和アルキル系基から独立に選択できる。
【００７９】
式VIIの基Ｒ４、Ｒ５及び／又はＲ６について、これは、好ましくは、２−エチルヘキシル；１，５−ジメチルヘキシル；３，７−ジメチルオクチル；１−メチルヘキシル；他の分岐Ｃ3〜Ｃ8アルキル、直鎖Ｃ4〜Ｃ18アルキル、ベンジル、シクロヘキシル、アルコキシアルキル（例えば３−メトキシプロピル）及びヒドロキシアルキルから独立に選択される。
【００８０】
式VIIIの基Ｒ７、Ｒ８及び／又はＲ９について、これらは、好ましくは、１−エチルペンチル；１−メチルエチル；１−メチルプロピル；ｔ−ブチル；１−エチルプロピル ；２，６−ジメチルヘプチル；他の分岐Ｃ3〜Ｃ8アルキル；Ｃ9〜Ｃ36  １−アルキルアルキル、直鎖Ｃ4〜Ｃ18アルキル、ベンジル、シクロヘキシル及びアルコキシアルキルから独立に選択される。
【００８１】
特定の実施形態では、式VIIのＲ４、Ｒ５及び／又はＲ６ 基或いは式VIIIのＲ７、Ｒ８及び／又はＲ９が立体中心を含む場合に、これらの基は、好ましくはラセミ基である。すなわち、より正確に言えば、ラセミ反応体に由来する。
【００８２】
Ｒ４、Ｒ５及びＲ６から選択されるＲ基の少なくとも一つが他の２つのうちの一つとは異なる場合に、不斉トリアミド化合物が得られる。
【００８３】
Ｒ７、Ｒ８及びＲ９から選択されるＲ基の少なくとも一つが他の２つ以上のうちの一つと異なる場合に、不斉トリアミド化合物が得られる。
【００８４】
第３の例では、トリアミド（又はトリアミドの混合物）は、次式IXを満たすことができる：
【化８】
2010272524.tif 000010
式中、Ｒ４、Ｒ５及びＲ６は、式ＶＩＩについて上記したとおりに定義される。
【００８５】
特定の実施形態では、式IXのＲ４、Ｒ５及び／又はＲ６基が立体中心を含む場合に、これらの基は、好ましくはラセミ基である。より正確に言えば、ラセミ反応体に由来する。
【００８６】
Ｒ４、Ｒ５及びＲ６から選択されるＲ基の少なくとも一つが他の２つのうちの一つとは異なる場合に、不斉トリアミド化合物が得られる。
【００８７】
式IXの分子の混合物を考慮する場合に、この混合物中における全ての分子は、好ましくは同様であり、しかも１，３，５−シクロヘキシレン環について同一の立体配置を有する。すなわち、全ての分子がこの１，３，５−シクロヘキシレン環上に同一軸及び／又は赤道置換パターンを有する。
【００８８】
テトラアミド
テトラアミドは、例えばベンゼン−１，２，４，５−テトラカルボキシアミドなどのピロメリトアミド化合物又はそれらの混合物であることができる。
【００８９】
上記式Ｉａ、Ｉｂ、II、III、IV、Ｖ、VI、VII、VIII及びIXのうち、式Ｉａ、Ｉｂ、III、Ｖ及びVIIが好ましい。最も好ましいのはIII及びVIIである。本明細書においては、式Ｉ〜ＩＸにおいて水素結合モチーフは結合したＲ基と共に描かれていることに留意されたい。すなわち、Ｒ基は、水素結合モチーフの部分ではない。
【００９０】
さらに、単一化合物から構成される有機ゲルではなく、同様の化合物の混合物である有機ゲル化剤が好ましい。式Ｉａ、又は式Ｉｂ、又は式III、又は式II及びIII、又は式Ｖ、又は式VIIに従う同様の構造の混合物が好ましい。最も好ましいのは、式III、式II及びIII、又は式VIIに従う同様の構造の混合物である。
【００９１】
これは、本発明が電気ケーブルの絶縁体に適用されるオイルを効果的かつ安定に濃厚化又はゲル化させるために使用できる有機ゲルの部類を導入することに起因する。
【００９２】
他のタイプの有機ゲル化剤
同様の分子の混合物から有機ゲル化剤を作製するという技術思想を、さらに、金属塩（例えばモノ−又はジ−核金属ジケトネート又はテトラカルボン酸、脂肪酸の２価又は３価金属塩）、糖又はポリオール系化合物（例えばソルビット誘導体、コール酸誘導体）、ステロイド誘導体（例えばコレステロール誘導体）、アミノ酸誘導体又はオリゴペプチド、メリト酸誘導体（例えばメリトアミド）、π−π相互作用のため凝集する系（例えばポルフィリン、フタロシアニン、フェニレンビニリデン、フルオレン、アゾフェニレン、他の染料、アントラキノン）、２成分系（例えば酸塩基系、ピリミジン−バルビツル酸系又はメラミン又はトリアジンを主成分とする類似の系、シクロデキストリンを主成分とする系、供与体−受容体を主成分とする系）、多価ウレタン（例えばＮ−ベンジル−３，４−ジヒドロキシピロリジンを主成分とする）、ボラ両親媒性構造、メソゲン基を有する分子（例えば、トリアルキル没食子酸誘導体、４−アルコキシ安息香酸誘導体）などの（複数の）アルキル側基を有する他のタイプの分子構造を有する他のタイプの分子構造に適用することができる。
【００９３】
有機ゲル
本発明の誘電性流体は、有機ゲル化剤及びオイル（これらは両方とも上で詳細に説明している）を含む。
【００９４】
粘稠な溶液とは異なり、小瓶中の流体は、該小瓶を逆さにしても数秒又は数分の時間スケールでは該流体が流動しないときにゲルと見なされるのに対し、非常に粘稠な溶液は、数秒で緩やかに流れ、そしてさほど粘稠でない溶液は、直ちに速く流れるであろう。
【００９５】
本発明の誘電性流体又は特に有機ゲルは、好ましくは透明であり、混濁又は白色ではない。さらに、これは、沈殿物を有する混合物（懸濁液）や他のタイプの相分離を示す混合物、例えばゲルと相分離液体との混合物ではなくて、巨視的には均質である。
【００９６】
有機ゲルは粘弾性溶液であるが、これは、該ゲルが弾性（すなわち固体様）の特性と、粘稠（すなわち液体様）な特性との両方を有することを示す。有機ゲルのゲル点（Ｔゲル）とは、その有機ゲルがより弾性、すなわち固体様の性質を有する温度よりも低く、かつ、より液体様の挙動を有する温度よりも高い温度のことである。
【００９７】
有機ゲルのゲル点は、レオロジー的測定、又は特に複素粘度の測定又は若しくは粘弾性測定によって決定できる。レオロジー的測定は、典型的には、ブルックフィールドレオメーターなどのダイナミックレオメーターを振動モードで使用して実施される。本発明のゲル点は、０．０９５Ｈｚの動的振動下で測定される。
【００９８】
例えば、有機ゲルを円錐形の内部を有する同心円筒カップ内に置き、そして０．０９５Ｈｚの動的振動及び１％の歪み下において０．５℃／分で４℃から１１０℃まで加熱する。温度に応じて、貯蔵弾性率（Ｐａで表すＧ’、ゲルの固体様の性質を反映する）、損失弾性率（Ｐａで表すＧ”、ゲルの液体様の性質を反映する）及び複素粘度η*（Ｐａ．ｓ）などのレオロジーパラメーターを記録することができる。このときに、ゲル点は、貯蔵弾性率Ｇ’が損失弾性率Ｇ”に等しい温度であると定義される。
【００９９】
ケーブルの含浸温度は、好ましくは絶縁層内において適用された有機ゲルのゲル点よりも高いのに対し、該ケーブルの操作温度は、好ましくはこのゲル点よりも高い又はさほど高くない。
【０１００】
特に、有機ゲルのゲル点は、４５℃から９０℃で選択できる。この特定のゲル点の範囲は、本発明の含浸電気絶縁層に有利な特性の全てを付与する有機ゲルを可能にする。
【０１０１】
好ましくは、９０℃よりも高いゲル点は望ましくない。というのは、これは、高すぎる含浸温度を使用しなければならないことを意味するからである。
【０１０２】
４５℃未満のゲル点は、操作温度でのケーブルの極性反転のため、電気絶縁層内に空洞が創り出される危険性をもたらす。極性反転は、ケーブルにおける温度変化を誘発し、そして、該温度変化は、誘電性流体構造を変化させ、空洞の形成（すなわち、小さな気泡の形成）に至る可能性がある。このような空洞は、ケーブルの破壊（故障）の機会を大幅に増やす可能性がある。
【０１０３】
典型的には、本発明の誘電性流体のレオロジー挙動は、０℃〜およそ６０℃までの「固体」（弾性）挙動及び６０℃〜１００℃までのより粘性の挙動によって特徴付けることができる。０℃での複素粘度は、約１００〜５０００Ｐａ．ｓであることができる。ゲル点では、該粘度は、約５０〜２０００Ｐａ．ｓであることができ、１１０℃では、該粘度は、約０．０１〜１０Ｐａ．ｓであることができる。
【０１０４】
有機ゲル複素粘度（Ｐａ．ｓ）を特徴付けるための周知の方法は、上で言及しかつ説明したように、例えばブルックフィールドレオメーターを使用することにより振動モードでダイナミックレオメーターを使用することである。
【０１０５】
それに応じて、本発明の誘電性流体は、４５℃〜１１０℃の温度窓のどこかでシャープな複素粘度の降下を示す。この複素粘度降下は、好ましくは４０℃以内で２進を超え（例えば２００Ｐａ．ｓ〜２Ｐａ．ｓ）、より好ましくは３５℃以内で３進を超え、さらに好ましくは３０℃以内で３進を超える。該複素粘度降下は、好ましくは１００Ｐａ．ｓよりも大きく、より好ましくは２５０Ｐａ．ｓよりも大きく、最も好ましくは５００Ｐａ．ｓよりも大きい。
【０１０６】
特に、有機ゲルは、最大２０重量％の有機ゲル化剤、より好ましくは 最大１０重量％の有機ゲル化剤を含むことができる。誘電性流体は、少なくとも２重量％の有機ゲル化剤を含むことができる。好ましくは、有機ゲルは、有機ゲル化剤を３重量％〜７重量％含むことができる。有機ゲルは、好ましくは、本発明に従うオイル及び有機ゲル化剤しか含まない。
【０１０７】
しかしながら、該有機ゲルを含む誘電性流体は、レオロジー改質剤、酸化防止剤、金属不活性化剤又は脱水素剤などのような追加成分をさらに含むことができる。誘電性流体は、好ましくは、９７重量％を超える有機ゲルを含む。
【０１０８】
レオロジー改質剤の例は、ゲルをさらに弾性にするためのエラストマーであり、該エラストマーは、該誘電性流体中において２重量％を超えない。該エラストマーを２重量％よりも多く添加すると、該エラストマーと有機ゲル化剤との相溶性並びにブリーディングの危険性のため、流動学的な問題を引き起こされる可能性がある。例えば、エラストマーは、ポリイソブテン（ＰＩＢ）、より好ましくは低分子量ポリイソブテン（ＬＭＷＰＩＢ）例えば、１００００ｇ／モル未満の分子量、より好ましくは２０００ｇ／モル未満の分子量のものであることができる。
【０１０９】
酸化防止剤の例は、フェノールから誘導される酸化防止剤、例えば２，６−ジ−ｔ−ブチル−４−メチルフェノール（ＢＨＴ）、又はチバ社が販売するＩｒｇａｎｏｘ型の酸化防止剤（これらは、往々にしてフェノール誘導体でもある）である。
【０１１０】
電気絶縁層及び電気ケーブル
本発明によれば、電気絶縁層は、典型的には、多孔質、繊維質及び／又は積層構造、例えば好ましくはセルロースや紙繊維を基材とするテープであることができる。
【０１１１】
「積層構造」とは、少なくとも３つの層を含む構造であって、その中間層がセルロース又は紙繊維を基材とし、かつ、他の２層がアタクチックポリプロピレン層（すなわち、ランダムな方向に延伸されたポリプロピレン層）のような異なる層であるものと解される。
【０１１２】
本発明の電気絶縁層は、該電気絶縁層の事実上全ての空隙が誘電含浸用流体で満たされるように、誘電性流体で含浸される。
【０１１３】
特定の実施形態では、多孔質及び／又は繊維質構造（例えばクラフト紙）、言い換えれば非積層構造を使用する場合には、本発明の有機ゲルのゲル点は、４５〜８０℃、より好ましくは５０〜７５℃、最も好ましくは５５〜６５℃であることができる。
【０１１４】
積層構造を使用する場合には、本発明の有機ゲルのゲル点は８０〜９０℃であることができる。
【０１１５】
特定の実施形態では、本発明に従う電気ケーブルは、該コンダクターを取り囲む第１半導電層と、該第１層を取り囲む絶縁層と、該絶縁層を取り囲む第２半導電層と、該第２層を取り囲む保護鞘とを備える直流伝送電気ケーブルであることができる。随意に、該第２半伝導層と該保護層との間に電気ケーブルに沿って金属スクリーンを設置することができる。
【０１１６】
本発明は、以下に与える詳細な説明及び単なる例示（すなわち本発明の限定ではない）として与える添付図面から完全に理解できるようになるであろう。
【０１１７】
図１は、送電用のケーブルとして使用するのに好都合な、本発明に従うＤＣケーブルの実施形態の概略図を示す。明確にするために、本発明を理解するのに必須の要素のみを図表形式で示しており、また、スケールは準拠していない。
【０１１８】
図２は、貯蔵弾性率Ｇ’曲線及び損失弾性率Ｇ”曲線並びに複素粘度η* 曲線を、それぞれ本発明に従う有機ゲルについての温度の関数として示している。
【０１１９】
図１は、中心から外に向けて 
・マルチ撚線コンダクター１０；
・コンダクター１０の周囲に配置される第１半導体シールド１１；
・本発明に従う誘電性流体を含む、巻き付けられた含浸電気絶縁層１２；
・電気絶縁層１２の外側に配置された第２半導体シールド１３；
・第２半導体シールド１３の周囲にある金属スクリーン１４；及び
・金属スクリーン１４の外側に配置された保護鞘１５
を備えるＤＣケーブルを示す。
【０１２０】
ＤＣケーブルは、図１に示すようにマルチワイヤーコアを有する単一コンダクターＤＣケーブル又は２個以上のコンダクターを有するＤＣケーブルであることができる。２個以上のコンダクターを有するＤＣケーブルは、複数のコンダクターがフラットケーブル配置で並んで位置した任意の既知のタイプのもの又は、一方の中心コンダクターが同軸に配置された第２の外側コンダクターを有する２個のコンダクターの配置で並んで位置したもの、すなわち同軸の２コンダクターケーブルであることができる。
【実施例】
【０１２１】
例
本発明の電気ケーブルの利点を示すために、従来技術及び本発明に従う異なる有機ゲルの視覚的側面を検討する。
有機ゲルを調製するために使用したオイルの様々な特性を次の表１に記載する。
【表１】
2010272524.tif 000011
【０１２２】
表１に示されているオイルは、Ａｌｄｒｉｃｈ社などの供給業者から購入できる非芳香族オイルであるヘプタメチルノナン（ＣＡＳ４３９０−０４−９）を除き、Ｎｙｎａｓ社が販売するものである。
【０１２３】
異なる有機ゲル化剤及び有機ゲルの製造方法を以下に説明する。単離した材料をＮＭＲ及びＭＡＬＤＩ−ＴＯＦ−ＭＳ分光分析によって分子的に特徴付け、そしてその分析データは、指定された構造と一致していた。
【０１２４】
ビス尿素置換トルエンの製造
ビス尿素置換トルエンは、次のスキームに従って製造できる：
【化９】
2010272524.tif 000012
【０１２５】
２，４−トルエンジイソシアネート、又は以下で詳細に説明する実験で使用するトリレン−２，４−ジイソシアネート（ＴＤＩ）は、９５％の純度のものである。供給業者の仕様書（Ａｌｄｒｉｃｈ  Ｔ３９８５３；ＣＡＳ  ５８４−８４−９）によれば、これは、２，６−トルエンジイソシアネート異性体を約４％含有する。結果として、ＴＤＩから誘導される説明したビス尿素（又はジ尿素）生成物は、少量、典型的には約４％の２，６−ジウレイド異性体も含有する。
【０１２６】
或いは、出発材料として工業等級のトリレン−２，４−ジイソシアネート（ＴＤＩ）（Ａｌｄｒｉｃｈ２１６８３６、供給業者の仕様書によれば８０％純度；残り２０％はトリレン−２，６−ジイソシアネート異性体である）を使用することや、この８０％等級のＴＤＩと９５％等級のＴＤＩとを所定の比率で混合して最適な反応体を得ることが可能である。このようにして、ビス尿素生成物中における２，６−異性体のパーセンテージを制御することができる。
【０１２７】
有機ゲル化剤１（ＯＧ１）： 
２，４−ビス（２−エチルヘキシルウレイド）トルエン（ＥＨＵＴ）（ここで、Ｒ＝Ｒ１＝Ｒ２＝（Ｒ／Ｓ）−２−エチルヘキシル）の合成は、文献Ｌａｎｇｍｕｉｒ，２００２，１８，７２１８−７２２２に従って２，４−トルエンジイソシアネート及びラセミ２−エチルヘキシルアミンから行うことができる。
適宜、Ｒ基が異なっていてよい場合には、この有機ゲル化剤ＯＧ１は、４種の異なる２，４−ビス（２−エチルヘキシルウレイド）トルエン異性体化合物（Ｒ，Ｒ−、Ｓ，Ｓ−、Ｒ，Ｓ−及びＳ，Ｒ−異性体）、だけでなく少量の３種の異なる２，６−ビス（２−エチルヘキシルウレイド）トルエン異性体化合物（Ｒ，Ｒ−、Ｓ，Ｓ−及びＲ，Ｓ−異性体）を含有する。したがって、ＯＧ１は合計７種の化合物から構成され、この場合、２，４−異性体が構造（III）の例であると同時に、２，６−異性体が構造（II）の例である。２，４−異性体及び２，６−異性体の両方は、ベンゼン環上のメタ位に２個の尿素基が結合したジ尿素である。 
【０１２８】
有機ゲル化剤２（ＯＧ２）：
２，４−ビス（１，５−ジメチルヘキシルウレイド）トルエン（ＤＭＨＵＴ）（ここで、Ｒ＝Ｒ１＝Ｒ２＝（Ｒ／Ｓ）−１，５−ジメチルヘキシル）の合成は、文献ＪＡＣＳ，２００３，１２５，１３１４８−１３１５４に従って２，４−トルエンジイソシアネート及びラセミ１，５−ジメチルヘキシルアミンから行うことができる。ＯＧ１と同様に、ＯＧ２は、有機ゲル化剤化合物の混合物から構成される。
【０１２９】
有機ゲル化剤３（ＯＧ３）：
２，４−ビス（３，７−ジメチルオクチルウレイド）トルエン（ＤＭＯＵＴ）（ここで、Ｒ＝Ｒ１＝Ｒ２＝（Ｒ／Ｓ）−３，７−ジメチルオクチル）の合成は、２，４−トルエン-ジイソシアネート及びラセミ３，７−ジメチルオクチルアミンから、ＯＧ１及びＯＧ２について上述したような同様の方法で行うことができる。この生成物は白色の固体である。ラセミ３，７−ジメチルオクチルアミンは、日常的に市販されているものではないので、文献の手順（Ｔｅｔｒａｈｅｄｒｏｎ，６１，２００５，６８７−６９１）に従ってラセミシトロネロールから２段階で製造した。ＯＧ１と同様に、ＯＧ３は、有機ゲル化剤化合物の混合物から構成される。
【０１３０】
有機ゲル化剤４（ＯＧ４）：
有機ゲル化剤ＥＨＵＴ（ＯＧ１）及びＤＭＨＵＴ（ＯＧ２）を４対１の重量比で混合した。この混合物をクロロホルムとメタノールとの混合物に溶解させることによって均質化させ、その後これらの溶媒を真空蒸発によって再度除去した。この生成物は白色の固体である。
【０１３１】
有機ゲル化剤５（ＯＧ５）：
ＯＧ４の製造について説明したのと同様の方法において（均質化工程参照）、ＥＨＵＴ（ＯＧ１）及びＤＭＯＵＴ（ＯＧ３）を１対１の重量比で混合した。
【０１３２】
有機ゲル化剤６、７及び８（ＯＧ６、ＯＧ７及びＯＧ８）：
メタビス尿素ベンゼンＥＨＵＭ、すなわち以下に示す２，４−ビス（２−エチルヘキシルウレイド）メシチレンをラセミ２−エチルヘキシルアミンをカルボニルジイミダゾール（ＣＤＩ）で活性化させ、そして得られた生成物の過剰量と１，３，５−トリメチル−２，４−ジアミノベンゼンとを反応させることによって製造した。別法として、ビス尿素ＥＨＵＭは、文献Ｊ．Ｐｈｙｓ．Ｃｈｅｍ．Ｂ，２００９，１１３，３３６０−３３６４に従って製造できる。
【化１０】
2010272524.tif 000013
【０１３３】
出発材料である２−エチルヘキシルアミンのラセミ性質のため、ＥＨＵＭは立体異性体の混合物から構成される。
ＯＧ４の製造について説明したのと同様の方法において（均質化工程参照）、有機ゲル化剤ＯＧ６、ＯＧ７及びＯＧ８を、ＥＨＵＴ（ＯＧ１）とＥＨＵＭとを、それぞれ６０対４０（ＯＧ６）、７０対３０（ＯＧ７）及び８０対２０（ＯＧ８）の重量比で混合させることによって製造した。 
【０１３４】
ＯＧ１〜ＯＧ８からの有機ゲルの製造
表１で詳細に説明されているオイル中におけるＯＧ１〜ＯＧ８からの有機ゲル形成を、該オイルと有機ゲル化剤とを高温で（約８０〜１２０℃、典型的には１００℃）一晩又は数時間撹拌し、そして室温にまで冷却した後にこの溶液を検査することによって試験した。
【０１３５】
結果
成功した有機ゲルの製造
ＯＧ１を使用して、透明で、巨視的に均質でかつ安定な５ｗ／ｗ％及び１０ｗ／ｗ％有機ゲルをヘプタメチルノナン、Ｎｙｎａｓ  Ｓ８，５及びＮｙｆｌｅｘ８００中で製造した。さらに、２．５ｗ／ｗ％及び１５ｗ／ｗ％有機ゲルをヘプタメチルノナン中で製造した。
ＯＧ１−有機ゲルを含有する小瓶は逆さまの状態を維持することができ、またゲル溶液のいかなる流動も観察されない。数時間のタイムスケールでは流動を記録することができるので、有機ゲルは粘弾性である。５ｗ／ｗ％有機ゲルは弾性の特性を有するのに対し、１０ｗ／ｗ％有機ゲルも弾性ではあるが、ただし実際はそれよりも硬い。
ヘプタメチルノナン及びＮｙｎａｓ  Ｓ８，５中でのＯＧ１からの５ｗ／ｗ％有機ゲルを少なくとも２年半監視したところ、小瓶をひっくり返しても流動しないため安定なままであり、有機ゲルは透明なままであり、沈殿やブリーディングは全く観察されず、この有機ゲルをピペットで撹拌してもブリーディングや沈殿を誘発しなかった。
さらに、ＯＧ２、ＯＧ３、ＯＧ４及びＯＧ５を使用して、透明で、安定でかつ均質な５ｗ／ｗ％有機ゲルをヘプタメチルノナン、Ｎｙｎａｓ  Ｓ８，５及びＮｙｆｌｅｘ８００中で製造したと同時に、ＯＧ３を使用して５ｗ／ｗ％有機ゲルをＮｙｎａｓ  Ｔ９オイル中で製造した。最後に、ＯＧ６、ＯＧ７及びＯＧ８を使用して５ｗ／ｗ％有機ゲルをＮｙｎａｓ  Ｓ８，５中で製造した。
典型的には、有機ゲル化剤及び使用したオイルの撹拌混合物は、既に室温で膨潤した状態になっているが、均質なゲルを迅速かつ都合よく得るには高温で撹拌することが必要である。
【０１３６】
成功しなかった有機ゲルの製造
有機ゲル化剤ＯＧ１およびＯＧ３は、Ｎｙｎａｓ  Ｓ１００Ｂ又はＮｙｎａｓ  Ｔ１１０オイルに高温で適切に溶解できず、さらに約１２０℃にまで加熱しても適切に溶解できず、さらに冷却すると沈殿が生じ、室温では不均質な混合物が残った。
【０１３７】
ベンゼン−１，３，５−トリカルボキシアミド（ＢＴＡ）の製造
ベンゼン−１，３，５−トリカルボキシアミドは、次のスキームに従って製造できる：
【化１１】
2010272524.tif 000014
【０１３８】
有機ゲル化剤９（ＯＧ９）：
Ｎ，Ｎ’，Ｎ”−トリ（３，７−ジメチルオクチル）ベンゼン−１，３，５−トリカルボキシアミド（ＤＭＯ−ＢＴＡ）（ここで、Ｒ＝Ｒ４＝Ｒ５＝Ｒ６＝（Ｒ／Ｓ）−３，７−ジメチルオクチル）の合成は、塩化ベンゼン−１，３，５−トリカルボン酸、ラセミ３，７−ジメチルオクチルアミン及びトリエチルアミンから行うことができる。同様の合成については、Ｃｈｅｍ．Ｌｅｔｔ．，２０００，２９２−２９３を参照されたい。
したがって、この有機ゲル化剤は、４種の異なるＢＴＡ化合物：Ｓ，Ｓ，Ｓ−、Ｓ，Ｓ，Ｒ−、Ｓ，Ｒ，Ｒ−及びＲ，Ｒ，Ｒ−異性体から構成される。これらのＢＴＡは構造VIIの例である。
【０１３９】
有機ゲル化剤１０（ＯＧ１０）：
Ｎ，Ｎ’，Ｎ”−トリ（３，７−ジメチルオクチル）ベンゼン−１，３，５−トリカルボキシアミド（ＳＳＳ−ＤＭＯ−ＢＴＡ）（ここで、Ｒ＝Ｒ４＝Ｒ５＝Ｒ６＝（Ｓ）−３，７−ジメチルオクチル）の合成は、塩化ベンゼン−１，３，５−トリカルボン酸、（Ｓ）−３，７−ジメチルオクチルアミン及びトリエチルアミンから行うことができる。Ｃｈｅｍ．Ｌｅｔｔ．，２０００、２９２−２９３を参照されたい。
したがって、この有機ゲル化剤は、１  ＢＴＡ化合物：Ｓ，Ｓ，Ｓ−異性体のみから構成される。
【０１４０】
有機ゲル化剤１１（ＯＧ１１）：
別々に、６種の異なるベンゼン−１，３，５−トリカルボキシアミド（ＢＴＡ）を、Ｒ４＝Ｒ５＝Ｒ６＝ｎ−ブチル（Ｃ４−ＢＴＡ）、ｎ−ヘキシル（Ｃ６−ＢＴＡ）、ｎ−オクチル（Ｃ８−ＢＴＡ）、ｎ−デシル（Ｃ１０−ＢＴＡ）、ｎ−ドデシル（Ｃ１２−ＢＴＡ）又はｎ−テトラデシル（Ｃ１４−ＢＴＡ）のいずれかで製造した。例えば、Ｂｕｌｌ．Ｃｈｅｍ．Ｓｏｃ．Ｊｐｎ．，６１，２０７−２１０，１９８８を参照されたい。
次いで、有機ゲル化剤ＯＧ１１を、Ｃ４−ＢＴＡと、Ｃ６−ＢＴＡと、Ｃ８−ＢＴＡと、Ｃ１０−ＢＴＡと、Ｃ１２−ＢＴＡと、Ｃ１４−ＢＴＡとを同じモル比で混合させることによって製造した。
【０１４１】
有機ゲル化剤１２（ＯＧ１２）：
有機ゲル化剤ＯＧ１２を、トリエチルアミン塩基の存在下で塩化ベンゼン−１，３，５−トリカルボン酸と第一アミンＲ−ＮＨ2の混合物とを反応させることによって製造した。
この方法を使用して、互いに異なっていても異なっていなくてもよいＲ４、Ｒ５及びＲ６基を有するベンゼン−１，３，５−トリカルボキシアミド（ＢＴＡ）の多少統計的な混合物を得ることができる。様々な第一アミンＲ−ＮＨ2反応体のモル比を変化させることで、ＢＴＡ−生成物の混合物において様々なＢＴＡ分子構造の母集団を制御することができる。
ＯＧ１２について、５種の第一アミン反応体であるｎ−ヘキシルアミン、ｎ−オクチルアミン、ｎ−デシルアミン、ｎ−ドデシルアミン及びシクロヘキシルアミンを１：１：１：１：４のモル比で加えた。クロロホルムに水抽出し、そしてシリカカラムクロマトグラフィーで精製した後に、単離した有機ゲル化剤材料は白色の固体であった。
【０１４２】
有機ゲル化剤１３（ＯＧ１３）：
有機ゲル化剤をＯＧ１２と同様の方法で製造した。ここで、５種の第一アミン反応体であるｎ−ヘキシルアミン、ｎ−オクチルアミン、ｎ−デシルアミン、ｎ−ドデシルアミン及びラセミ２−エチルヘキシルアミンを１：１：１：１：４のモル比で加えた。単離した有機ゲル化剤は白色の固形物であった。
【０１４３】
ＯＧ９〜ＯＧ１３からの有機ゲルの製造
ＯＧ１〜ＯＧ８と同様の方法で、表１に詳述したオイル中におけるＯＧ９〜ＯＧ１３の有機ゲル形成を、該オイルと有機ゲル化剤高温で（約８０〜１００℃）一晩又は数時間撹拌し、そして室温にまで冷却した後にこの溶液を検査することによって試験した。
【０１４４】
結果
成功した有機ゲルの製造
安定で、透明でかつ均質な５ｗ／ｗ％有機ゲルを、有機ゲル化剤ＯＧ９からヘプタメチルノナン、Ｎｙｎａｓ  Ｓ８，５、Ｎｙｆｌｅｘ８００及びＮｙｎａｓ  Ｔ９オイル中で製造した。
５ｗ／ｗ％ＯＧ１１のＮｙｎａｓ  Ｓ８，５溶液及びＮｙｆｌｅｘ８００溶液は透明でかつ非常に粘稠であったのに対し、５ｗ／ｗ％のＯＧ１２及びＯＧ１３のＮｙｎａｓ  Ｓ８．５及びＮｙｆｌｅｘ８００溶液は透明なゲルをもたらした。
【０１４５】
成功しなかった有機ゲルの製造
有機ゲル化剤ＯＧ９及びＯＧ１０は、高温でＮｙｎａｓ  Ｓ１００Ｂ又はＮｙｎａｓ  Ｔ１１０オイルには適切に溶解せず、さらに冷却すると沈殿が生じ、室温で不均質な混合物が残った。
【０１４６】
他の有機ゲル化剤
有機ゲル化剤１４（ＯＧ１４）： １−ベンジル−３−オクチル尿素
ｎ−オクチルイソシアネート（１．３８ｇ）をベンジルアミン（１ｇ）のトルエン（５０ｍＬ）溶液に添加した。この反応混合物を不活性窒素雰囲気下において室温で一晩撹拌し、次いでヘキサンで希釈して白色生成物の沈殿を生じさせた。この固形物をろ過で集め、次いで数部のヘキサンで洗浄し、そして乾燥させた。
【０１４７】
有機ゲル化剤１５（ＯＧ１５）：
３，４−ジメチルジベンジリデンソルビット（ＤＭＤＢＳ、ＣＡＳ１３５８６１−５６−２）は、ＡｌｌｉｃｈｅｍやＡＰＡＣ  Ｐｈａｒｍａｃｅｕｔｉｃａｌなどの商業的供給源から購入できる。
【０１４８】
有機ゲル化剤１６（ＯＧ１６）：
ジベンジリデンソルビット（ＤＢＳ、ＣＡＳ１９０４６−６４−１）は、ＡｌｌｉｃｈｅｍやＡＰＡＣ  Ｐｈａｒｍａｃｅｕｔｉｃａｌなどの商業的供給源から購入できる。
【０１４９】
ＯＧ１４、ＯＧ１５及びＯＧ１６からの有機ゲルの製造
有機ゲル化剤ＯＧ１４、ＯＧ１５及びＯＧ１６は、Ｎｙｎａｓ  Ｔ１１０又はＮｙｎａｓ  Ｓ１００Ｂオイルには溶解できなかった。室温での撹拌は、この混合物の膨潤や増粘を示さず、その後約１００℃まで加熱し、その後１００℃を超えて加熱（ＯＧ１４について１２０℃ 及びＯＧ１５およびＯＧ１６について１８０℃ ）しても溶解には至らず、室温にまで冷却した後に有機ゲル化剤とオイルとの懸濁液が残った。ＯＧ１４については５ｗ／ｗ％レベルで試験したのに対し、ＯＧ１５及びＯＧ１６については２ｗ／ｗ％レベルで試験した。 
【０１５０】
有機ゲル及び追加成分を含む誘電性流体の製造
ＢＨＴ（ブチルヒドロキシトルエン；２，６−ジ−ｔ−ブチル−４−メチルフェノール、ＣＡＳ１２８−３７−０）、既知の酸化防止剤及び安定剤Ｎｙｎａｓ  Ｓ８，５オイル中において室温で撹拌して０．２ｗ／ｗ％ＢＨＴ溶液を得た。この溶液及び適当量のＥＨＵＴ（ＯＧ１）を室温で撹拌し（膨潤が観察された）、次いで約１００ ℃で数時間撹拌した。室温にまで冷却すると、ＢＨＴ酸化防止剤を含有する透明な５ｗ／ｗ％誘電性流体が生じた。同じ方法で、０．２ｗ／ｗ％ＢＨＴを有するＮｙｆｌｅｘ８００中５ｗ／ｗ％の有機ゲルを製造した。同様に透明な誘電性流体が得られた。
【０１５１】
ＰＩＢ（ポリイソブチレン／ブテン共重合体；ＢＰ社製Ｉｎｄｏｐｏｌ  Ｈ−１００、ＣＡＳ９００３−２９−６、９９℃で１９６−２３３ｃＳｔの粘度、Ｍｎ＝約９２０）をＮｙｆｌｅｘ８００中において室温で撹拌して０．２５ｗ／ｗ％ＰＩＢ溶液を製造した。この溶液及び適当量のＥＨＵＴ（ＯＧ１）を約８０℃で一晩撹拌し、次いで室温にまで冷却してＰＩＢ及びＯＧ１−有機ゲルを含有する透明な５ｗ／ｗ％誘電性流体を生じさせた。
【０１５２】
ＥＨＵＴ（ＯＧ１）をＮｙｆｌｅｘ８００中に５ｗ／ｗ％含んでなる有機ゲルのゲル点の測定 
ゲル点をブルックフィールドレオメーターにより決定する。粘度測定を０，０９５Ｈｚの振動及び１％歪み下において０．５℃／分で４℃〜１１０℃で行う。
図２は、貯蔵弾性率Ｇ’曲線及び損失弾性率Ｇ”曲線並びに複素粘度をそれぞれＥＨＵＴ（ＯＧ１）をＮｙｆｌｅｘ８００中に５ｗ／ｗ％含んでなる有機ゲルの温度の関数として示している。
有機ゲルのゲル点は、５５−６０℃である、Ｇ’曲線及び Ｇ”曲線の交点である。
したがって、複素粘度（η*）曲線に対し、４５℃〜９０℃の複素粘度降下は約８００Ｐａ．ｓから０．２Ｐａ．ｓ未満であり、３進を超えかつ５００Ｐａ．ｓを超える複素粘度降下が３０℃以内で観察される。
【０１５３】
ＯＧ６、ＯＧ７及びＯＧ８をＮｙｎａｓ  Ｓ８，５オイル中に５ｗ／ｗ％含んでなる有機ゲルのゲル点の測定
ＯＧ１をＮｙｆｌｅｘ８００中に５ｗ／ｗ％含んでなるゲルと同様の方法で、ＯＧ６、ＯＧ７及びＯＧ８をＮｙｎａｓ  Ｓ８，５オイル中に５ｗ／ｗ％含んでなる有機ゲルのゲル点を決定したところ、次の結果となった。
ＯＧ６（重量でＥＨＵＴ対ＥＨＵＭ＝６０対４０）ゲルは８６℃でゲル点を示したのに対し、ＯＧ７（重量でＥＨＵＴ対ＥＨＵＭ＝７０対３０）は７８℃でゲル点を与え、ＯＧ８（重量でＥＨＵＴ対ＥＨＵＭ＝８０対２０）は、７１℃のゲル点を有する。
これらの結果は、ゲルのゲル点が様々な同様の有機ゲル化剤を混合することによって調節できることを示している。
複素粘度（η＊）のプラトー、すなわちゲル点よりも低い温度での複素粘度は、３種のゲル（ＯＧ６、ＯＧ７及びＯＧ８）については約１０００〜２０００Ｐａ．ｓで観察されたのに対し、該３種のゲルについて０．１Ｐａ．ｓの複素粘度が約１１０℃で記録された。さらに、製造した３種のゲルにおいて複素粘度降下は３０℃以内で３進を超え、かつ、５００Ｐａ．ｓを超えることが観察された。
【０１５４】
ＥＨＵＴ（ＯＧ１）をＮｙｆｌｅｘ８００中に５ｗ／ｗ％含む有機ゲルからの含浸電気絶縁層の製造
当該技術分野において周知の含浸工程は、絶縁紙テープをコンダクター周辺に適用した後に該紙テープに含浸することからなる。
特に、絶縁紙テープをコンダクターの周囲に巻き付けて電気ケーブルを形成させ、そして該ケーブルを有機ゲルの存在下で所定の容器に導入する。該容器への含浸工程を、有機ゲルのゲル点を超える温度（６０℃を超える）で行う。該温度範囲は、有機ゲルから絶縁紙への含浸を最適化するのを可能にする。次いで、該容器中における有機ゲルの過剰量を熱交換器を介して吸い上げ、そして該容器を冷却させた後に、含浸された絶縁紙テープが得られる。 
有機ゲル化剤ＥＨＵＴ（ＯＧ１）は、含浸絶縁紙テープが６ヶ月間放置した後でもブリーディングを示さなかったため（すなわちブリーディングはオイル相とゲル相との相分離である）、非極性Ｎｙｎａｓオイルを安定的にゲル化させることができる。
【０１５５】
ＥＨＵＴ（ＯＧ１）をＮｙｆｌｅｘ８００中に５ｗ／ｗ％含んでなる有機ゲルからの含浸電気絶縁層の絶縁破壊電圧の測定
有機ゲルの絶縁破壊電圧をＩＥＣ１５６基準法に従って測定する。有機ゲルが含浸された絶縁紙の高い絶縁破壊特性は、それぞれ中間に７０ミクロンの含浸ＤＣ紙の３層を揺する２個の電極を使用する際に得られる。ＨａｅｆｅｌｙのＤＣ発電機を使用して、含浸絶縁紙テープにＤＣ破壊が出現するまで、５ｋＶの電圧ステップを適用する（１分間）。ＤＣ破壊を６０℃で測定し、そしてＤＣ破壊は２００ｋＶ／ｍｍを超える値で生じる。
【図１】
2010272524.tif 000015
【図２】
2010272524.tif 000016
【外国語明細書】
2010272524000001.pdf